КАТАЛИЗАТОР ДЕГИДРИРОВАНИЯ С ОПТИМАЛЬНЫМ ИНДЕКСОМ ПРОФИЛЯ МОДИФИКАТОРА

1. Катализатор для дегидрирования парафинов, содержащий
первый компонент, выбранный из группы, состоящей из благородных металлов VIII группы и их смесей, модификатор, выбранный из группы, состоящей из щелочных металлов или щелочноземельных металлов и их смесей, и третий компонент, выбранный из группы, состоящей из олова, германия, свинца, индия, галлия, таллия и их смесей; и
носитель, образующий частицу катализатора, содержащую множество пор,
причем катализатор имеет индекс профиля модификатора в диапазоне от 1 до 1,4 по всей частице катализатора.
2. Катализатор по п. 1, в котором индекс профиля модификатора находится в диапазоне от 1 до 1,1.
3. Катализатор по п. 1, в котором первый компонент представляет собой платину, модификатор представляет собой калий, а третий компонент представляет собой олово.
4. Катализатор по п. 1, в котором носитель выбирают из группы, состоящей из диоксида кремния, оксида алюминия, оксида кремния – оксида алюминия, цеолита, нецеолитного молекулярного сита, диоксида титана, диоксида циркония и их смесей.
5. Способ дегидрирования парафинов, включающий
приведение в контакт углеводорода в условиях селективной конверсии с каталитическим композитом, содержащим
первый компонент, выбранный из группы, состоящей из благородных металлов VIII группы и их смесей,
модификатор, выбранный из группы, состоящей из щелочных металлов или щелочноземельных металлов и их смесей,
третий компонент, выбранный из группы, состоящей из олова, германия, свинца, индия, галлия, таллия и их смесей,
носитель, образующий частицу катализатора,
причем катализатор имеет индекс профиля модификатора в диапазоне от 1 до 1,4 по всей частице катализатора.
6. Способ по п. 5, в котором способ обеспечивает получение по меньшей мере на 1% больше изобутиленового продукта, чем способ, в котором применяют катализатор, имеющий индекс профиля модификатора более 1,4.
7. Способ по п. 5, в котором способ обеспечивает получение по меньшей мере на 10% меньше продуктов нормальных парафинов и олефинов, чем способ, в котором применяют катализатор, имеющий индекс профиля модификатора более 1,4.
8. Способ по п. 5, в котором индекс профиля модификатора находится в диапазоне от 1 до 1,1.
9. Способ по п. 5, в котором первый компонент представляет собой платину, модификатор представляет собой калий, а третий компонент представляет собой олово.
10. Способ по п. 5, в котором носитель выбирают из группы, состоящей из диоксида кремния, оксида алюминия, оксида кремния – оксида алюминия, цеолита, нецеолитного молекулярного сита, диоксида титана, диоксида циркония и их смесей.